(57)【特許請求の範囲】
【請求項１】
ホース長手方向の経糸にホース周方向の緯糸を交錯させて筒状の織物層を形成し、該筒状織物層の内側に熱可塑性エラストマーからなるシール層を内張りした消防ホースにおいて、前記経糸を熱可塑性繊維とアラミド繊維とを混紡した紡績糸から構成した消防ホース。
【請求項２】
前記紡績糸におけるアラミド繊維の混紡率を５〜９５重量％にした請求項１に記載の消防ホース。
【請求項３】
前記緯糸を熱可塑性繊維フィラメント糸または熱可塑性繊維紡績糸から構成した請求項１または２に記載の消防ホース。
【発明の詳細な説明】
【０００１】
【発明の属する技術分野】
本発明は消防ホースに関し、さらに詳しくは優れた耐熱性を有する消防ホースに関する。
【０００２】
【従来の技術】
一般に、消防ホースは熱可塑性繊維から織製された筒状織物層の内側に熱可塑性エラストマーのシール層を内張りして構成されている。
このように構成された従来の消防ホースは、通常の火災の消火活動には耐熱性についても問題は生じないのであるが、阪神淡路大震災で発生したような大規模火災の場合には、火炎の中で消防ホースを引き回しながら消火活動しなければならないことがあるため、熱可塑性繊維からなる筒状織物層や熱可塑性エラストマーからなるシール層が融解することによって破断噴水し、爾後の送水機能を失ってしまうということがあった。
【０００３】
【発明が解決しようとする課題】
本発明の目的は、火炎等に接触しても優れた耐熱性を示し、送水機能を維持することができる消防ホースを提供することにある。
【０００４】
【課題を解決するための手段】
上記目的を達成する本発明は、ホース長手方向の経糸にホース周方向の緯糸を交錯させて筒状の織物層を形成し、該筒状織物層の内側に熱可塑性エラストマーからなるシール層を内張りした消防ホースにおいて、前記経糸を熱可塑性繊維とアラミド繊維とを混紡した紡績糸ら構成したことを特徴とするものである。
【０００５】
このように筒状織物層の少なくとも経糸を熱可塑性繊維とアラミド繊維との混紡紡績糸で構成したことにより、消防ホースが火炎に晒されたり、或いは高温物体に接触すると、混紡紡績糸が熱可塑性繊維だけを部分的に融解してピンホールを形成し、さらにそのピンホールに対応する箇所のシール層にもピンホールが形成される結果、内部の水が表面側に滲出してホース表面を水膜で覆って所謂濡れホースの状態にする。したがって、火炎に晒されたり、高温物体に接触したとしても、それ以上に熱可塑性繊維の融解が進行することがなく、送水を維持することができる。
【０００６】
【発明の実施の形態】
図１（Ａ），（Ｂ）は、本発明の実施形態である耐熱性消防ホースを示す。
この消防ホース１は、筒状織物層２の内側に熱可塑性エラストマーをシール層３として内張りして構成されている。さらに筒状織物層２は、ホース長手方向に延長する経糸４と、この経糸４に対してホース周方向に交錯する緯糸５とから構成されている。シール層３の熱可塑性エラストマーとしては、例えばポリウレタン、ポリエチレン、塩化ビニルなどを使用することができる。
【０００７】
本発明の消防ホースは、図２に示すように、筒状織物層２の外側をシリコーン系樹脂などの耐熱性樹脂層６で被覆するようにしてもよく、このように耐熱性樹脂層６で被覆することにより、耐熱性効果を更に増大することができるようになる。
本発明において、筒状織物層２の少なくともホース長手方向に配向する経糸４は、熱可塑性繊維とアラミド繊維とを混紡した紡績糸から構成されている。これに対して緯糸５の方は、コスト上から熱可塑性繊維フィラメント糸または熱可塑性繊維紡績糸から構成されていることが好ましいが、必要により経糸４と同じ熱可塑性繊維とアラミド繊維との混紡紡績糸を使用するようにしてもよい。
【０００８】
混紡紡績糸の混紡成分に使用される熱可塑性繊維としては、特に限定されるものではなく、例えばポリエステル繊維、ナイロン繊維、ポリエチレン繊維、ポリビニルアルコール繊維などを使用することができる。中でもポリエステル繊維は強伸度特性、熱的特性などの観点から特に好ましい繊維である。
また、混紡紡績糸の他方の混紡成分に使用されるアラミド繊維としては、高弾性率、高耐熱性を示すアラミドと呼ばれる繊維であればいずれも適用可能である。なかでも特にケブラー（商品名）と称されているポリ（ｐ−フェニレンテレフタルアミド）繊維が最適である。
【０００９】
上記のように構成された消防ホースを、送水時に火炎中に晒したり、或いは高温物体に接触させたりすると、筒状織物層の混紡紡績糸中の熱可塑性繊維が部分的に熱融解するが、耐熱性の高いアラミド繊維の方は融解しないので、筒状織物層にピンホールを形成する。さらに、このピンホールに対応した箇所のシール層中にもピンホールが形成されてホース内部に貫通した状態になる。したがって、ホース内部の水の一部がピンホールを介して筒状織物層の表側に滲出し、その表面を水膜で覆って濡れホースの状態にする。したがって、筒状織物層内の熱可塑性繊維の融解はそれ以上進行しなくなり、ホース破断が発生することなく送水を続行することができる。
【００１０】
このようにホースの破断を招かない程度に濡れホースの状態を維持するためには、ピンホール径が極力小さく形成されるようにすることが望ましい。このようにピンホール径を極力小さくするように制御するには、少なくとも経糸を熱可塑性繊維とアラミド繊維との混紡紡績糸にすることが有利である。このような混紡紡績糸にしないで、アラミド繊維をフィラメントにして熱可塑性繊維フィラメント或いは紡績糸と交撚した交撚糸にした場合は、火炎および／または高温物体に接触したとき発生するピンホールの径が大きくなる。大きな径のピンホールは内圧によってバーストしやすくなるので、ホースの残破断圧（破断が発生するときの内圧）が低くなってしまうのである。
【００１１】
混紡紡績糸における熱可塑性繊維とアラミド繊維とは、両繊維を出来るだけ均一に分散混合させるようにすることが好ましい。アラミド繊維と熱可塑性繊維とを均一に分散混合させるほど、ピンホール径を一層小さくすることができ、しかも多数のピンホールを均一に分布させることができ、濡れホースにする効果を一層向上することができる。
【００１２】
本発明において混紡紡績糸におけるアラミド繊維の混紡率は、５〜９５重量％の範囲にするのがよい。アラミド繊維の混紡率が５重量％よりも少ないと、小さな径のピンホールを形成し難くなると共に高い耐熱性を得ることが難しくなる。また、９５重量％よりも多くなると、ピンホールの分布数が少なくなり、濡れホース効果が得にくくなる。
【００１３】
また、本発明において、ホース構造を、図２のように筒状織物層の外側にシリコーン系樹脂などの耐熱性樹脂層を被覆するようにすると、さらに耐熱性を向上することができるようになる。しかし、この場合のシリコーン系樹脂には、水酸化アルミニウム、３酸化アンチモンなどの難燃剤を添加しない方が好ましい。難燃剤を添加すると、返って難燃性を低下させるという実験結果が得られているからである。
【００１４】
【実施例】
実施例１
ホース構造を図１（Ａ），（Ｂ）のようにする点を共通にし、下記のようにシール層は互いに同じであるが、筒状織物層の経糸と緯糸とを異ならせた従来ホースと本発明ホース（実施例１）とを製造した。
【００１５】
0003825833.tif 000002
上記のようにして得られた２種類の消防ホースについて、それぞれ真直状態にしたときの初期破断圧の測定と、下記試験法による火炎試験と加熱ブロック試験を行ったところ、表１の結果を得た。
【００１６】
表１の結果から明らかなように、従来ホースでは、火炎に晒したり、高温物体に接触させると送水不能になるが、本発明の消防ホースでは、送水機能を維持できることがわかる。
（火炎試験）
ホース内に水を注水しない状態で火炎に２０秒間接触させた後の残破断圧（水注水して破断が発生したときの内圧）を測定した。
【００１７】
（加熱ブロック試験）
ホースに内圧５kgf ／cm2 にするように注水した状態で、４００℃に加熱した１inch3 のステンレスキューブを接触させ、その接触から濡れ又は破断（バースト）が発生するまでの時間を測定した。
【００１８】
0003825833.tif 000003
実施例２
実施例１で得た本発明ホースの外周に、さらにシリコーン樹脂（但し、難燃剤は配合せず）を被覆して、図２のホース構造を有する消防ホースを製造した。
【００１９】
この消防ホースについて、実施例１と同様の火炎試験と加熱ブロック試験とを行った結果、火炎試験の残破断圧は３５kgf ／cm2 であり、また加熱ブロック試験では１１秒後に濡れを発生した。
この測定結果から、実施例１の消防ホースのデータに比べて更に耐熱性が向上していることがわかる。
【００２０】
【発明の効果】
上述したように、本発明によれば、ホースを構成する筒状織物層の少なくとも経糸を熱可塑性繊維とアラミド繊維との混紡紡績糸で構成したので、火炎や高温物体に接触させても送水機能を維持する高い耐熱性を示すようにすることができる。すなわち、消防ホースを火炎に晒したり、高温物体に接触させたりしたとき微細なピンホールを形成して濡れホース状態になるので、ホース破断を生ずることなく送水機能を維持することができる。
【図面の簡単な説明】
【図１】本発明の実施形態からなる耐熱性の消防ホースを示し、（Ａ）は一部を省略して示す横断面図、（Ｂ）は（Ａ）のＸ−Ｘ矢視断面図である。
【図２】本発明の他の実施形態を示す上記図１（Ｂ）に対応する断面図である。
【符号の説明】
１  消防ホース
２  筒状織物層
３  シール層（内張り）
４  経糸
５  緯糸
６  耐熱性樹脂層
【図１】
0003825833.tif 000004
【図２】
0003825833.tif 000005